(57)【特許請求の範囲】
【請求項１】
（ａ）次の一般式（Ｉ）：
【化１】
0003693501.tif 000017
（式中、Ｒ1は水素原子またはメチル基、Ｒ2、Ｒ3、Ｒ4は、炭素数が３以上の分岐または環状のアルキル基、アリール基、アラルキル基よりなる群から選ばれた基であって、互いに同一であっても異なっていてもよい。）
で表わされる有機珪素含有単量体の１種または２種以上を１０〜８０重量％と、
（ｂ）次の一般式（II）：
【化２】
0003693501.tif 000018
［式中、Ｒ5は水素原子またはメチル基、Ｒ6、Ｒ7は、同一または異なって、炭素数が２〜６のアルキレン基、フェニレン基または次の一般式（III）：
【化３】
0003693501.tif 000019
（式中、Ｒ8は炭素数が２〜６のアルキレン基である）で表わされる基よりなる群から選ばれた基であり、ｍ＝０〜２０、ｎ＝０〜２０、ｍ＋ｎ≧１である］
で表わされるヒドロキシル基含有単量体および／またはそのオリゴマーの１種または２種以上を０．１〜３０重量％と、
（ｃ）アルキル（メタ）アクリレート、アリール（メタ）アクリレート、アラルキル（メタ）アクリレート、アルコキシアルキル（メタ）アクリレート、ジアルキルアミノアルキル（メタ）アクリレート、塩化ビニル、塩化ビニリデン、（メタ）アクリロニトリル、ビニルエステル化合物、ビニルエーテル化合物、Ｎ−ビニルピロリドン、芳香族ビニル化合物、不飽和二塩基酸のジアルキルエステル化合物、不飽和カルボン酸化合物よりなる群から選ばれる１種または２種以上からなるその他のエチレン性不飽和単量体を１９．９〜８０重量％と
からなる単量体混合物より得られる共重合体をビヒクルとして含有することを特徴とする防汚塗料組成物。 
【請求項２】
一般式（Ｉ）で表わされる有機珪素含有単量体の単量体混合物中の含有量が２０〜７０重量％である請求項１記載の防汚塗料組成物。
【請求項３】
一般式（II）で表わされるヒドロキシル基含有単量体の単量体混合物中の含有量が１〜２０重量％である請求項１または２記載の防汚塗料組成物。
【請求項４】
（ａ）次の一般式（Ｉ）：
【化４】
0003693501.tif 000020
（式中、Ｒ1は水素原子またはメチル基、Ｒ2、Ｒ3、Ｒ4は、炭素数が３以上の分岐または環状のアルキル基、アリール基、アラルキル基よりなる群から選ばれた基であって、互いに同一であっても異なっていてもよい。）
で表わされる有機珪素含有単量体の１種または２種以上を１０〜８０重量％と、
（ｂ）次の一般式（II）：
【化５】
0003693501.tif 000021
［式中、Ｒ5は水素原子またはメチル基、Ｒ6、Ｒ7は、同一または異なって、炭素数が２〜６のアルキレン基、フェニレン基または次の一般式（III）：
【化６】
0003693501.tif 000022
（式中、Ｒ8は炭素数が２〜６のアルキレン基である）で表わされる基よりなる群から選ばれた基であり、ｍ＝０〜２０、ｎ＝０〜２０、ｍ＋ｎ≧１である］
で表わされるヒドロキシル基含有単量体および／またはそのオリゴマーの１種または２種以上を０．１〜３０重量％と、
（ｃ）アルキル（メタ）アクリレート、アリール（メタ）アクリレート、アラルキル（メタ）アクリレート、アルコキシアルキル（メタ）アクリレート、ジアルキルアミノアルキル（メタ）アクリレート、塩化ビニル、塩化ビニリデン、（メタ）アクリロニトリル、ビニルエステル化合物、ビニルエーテル化合物、Ｎ−ビニルピロリドン、芳香族ビニル化合物、不飽和二塩基酸のジアルキルエステル化合物、不飽和カルボン酸化合物よりなる群から選ばれる１種または２種以上からなるその他のエチレン性不飽和単量体を１９．９〜８０重量％と
からなる単量体混合物より得られる共重合体をビヒクルとして含有する防汚塗料組成物を海中構造物に被覆することを特徴とする海中構造物表面の保護方法。 
【請求項５】
（ａ）次の一般式（Ｉ）：
【化７】
0003693501.tif 000023
（式中、Ｒ1は水素原子またはメチル基、Ｒ2、Ｒ3、Ｒ4は、炭素数が３以上の分岐または環状のアルキル基、アリール基、アラルキル基よりなる群から選ばれた基であって、互いに同一であっても異なっていてもよい。）
で表わされる有機珪素含有単量体の１種または２種以上を１０〜８０重量％と、
（ｂ）次の一般式（II）：
【化８】
0003693501.tif 000024
［式中、Ｒ5は水素原子またはメチル基、Ｒ6、Ｒ7は、同一または異なって、炭素数が２〜６のアルキレン基、フェニレン基または次の一般式（III）：
【化９】
0003693501.tif 000025
（式中、Ｒ8は炭素数が２〜６のアルキレン基である）で表わされる基よりなる群から選ばれた基であり、ｍ＝０〜２０、ｎ＝０〜２０、ｍ＋ｎ≧１である］
で表わされるヒドロキシル基含有単量体および／またはそのオリゴマーの１種または２種以上を０．１〜３０重量％と、
（ｃ）アルキル（メタ）アクリレート、アリール（メタ）アクリレート、アラルキル（メタ）アクリレート、アルコキシアルキル（メタ）アクリレート、ジアルキルアミノアルキル（メタ）アクリレート、塩化ビニル、塩化ビニリデン、（メタ）アクリロニトリル、ビニルエステル化合物、ビニルエーテル化合物、Ｎ−ビニルピロリドン、芳香族ビニル化合物、不飽和二塩基酸のジアルキルエステル化合物、不飽和カルボン酸化合物よりなる群から選ばれる１種または２種以上からなるその他のエチレン性不飽和単量体を１９．９〜８０重量％と
からなる単量体混合物より得られる共重合体。 
【発明の詳細な説明】
【０００１】
【発明の属する技術分野】
【０００２】
本発明は、すぐれた塗膜物性および耐水性とともに、安定した防汚性能を長期にわたり維持できる共重合体、それを含有する防汚塗料組成物、およびそれを用いる海中構造物表面の保護方法に関する。
【従来の技術】
【０００３】
海水中で、塗膜が徐々に溶解する有機錫共重合体を使用した防汚塗料は、船舶などの表面への海中生物の付着を防止する防汚性能に優れたものであるが、海洋汚染の問題から、近年その使用が制限されている。この海洋汚染を防止するために、加水分解性の有機珪素エステルが側鎖に導入された有機珪素含有重合体を用いた防汚塗料が、米国特許第４，５９３，０５５号明細書に開示され、その後も多くの特許出願がなされている。この防汚塗料より形成される塗膜は海水中で塗膜表面が加水分解を受けて徐々に溶解し防汚効果を維持し、船舶などの燃費を軽減させることを目的とするものである。
【０００４】
しかしながら、上記の有機珪素含有重合体は防汚塗料とした場合、塗膜の溶解性を大きくすると塗膜の耐水性が悪くなり膨潤・剥がれを生じ、一方塗膜の耐水性を良くするため溶解性を小さくすると防汚効果が悪くなるという問題があり、塗膜物性、耐水性および防汚性能を共に充分満足できるものが得られていない。特許第２６６１８７８号公報では、参考例としてトリ−ｎ−ブチルシリルメタクリレートとメチルメタクリレートと２−ヒドロキシエチルメタクリレートからなる共重合体が記載されているが、トリ−ｎ−ブチルシリルメタクリレートのように珪素に結合した３つの基がすべて直鎖状アルキル基の場合、耐水性が悪く、さらに２−ヒドロキシエチルメタクリレートのようなヒドロキシル基含有単量体を共重合すると、さらに耐水性が低下し使用に耐えない。
【発明が解決しようとする課題】
【０００５】
本発明は、前記従来技術の問題点に鑑みて、塗膜物性、耐水性が良く安定した防汚性能を長期にわたり維持できる共重合体、それを含有する防汚塗料組成物、およびそれを用いる海中構造物表面の保護方法を提供することを目的とする。
【課題を解決するための手段】
【０００６】
そこで本発明者等は、上記の目的を達成するため、鋭意検討した結果、特定の有機珪素含有単量体の特定量にヒドロキシル基含有単量体を共重合して得られた共重合体を用いることにより、優れた塗膜物性、耐水性が得られ、しかも防汚性能も長期にわたって維持できることを見出し、本発明を完成するに至った。
【０００７】
すなわち本発明は、（１）（ａ）次の一般式（Ｉ）：
【０００８】
【化１０】
0003693501.tif 000002
【０００９】
（式中、Ｒ1は水素原子またはメチル基、Ｒ2、Ｒ3、Ｒ4は、炭素数が３以上の分岐または環状のアルキル基、アリール基、アラルキル基よりなる群から選ばれた基であって、互いに同一であっても異なっていてもよい。）
で表わされる有機珪素含有単量体の１種または２種以上を１０〜８０重量％と、
（ｂ）次の一般式（II）：
【００１０】
【化１１】
0003693501.tif 000003
【００１１】
［式中、Ｒ5は水素原子またはメチル基、Ｒ6、Ｒ7は、同一または異なって、炭素数が２〜６のアルキレン基、フェニレン基または次の一般式（III）：
【００１２】
【化１２】
0003693501.tif 000004
【００１３】
（式中、Ｒ8は炭素数が２〜６のアルキレン基である）で表わされる基よりなる群から選ばれた基であり、ｍ＝０〜２０、ｎ＝０〜２０、ｍ＋ｎ≧１である］
で表わされるヒドロキシル基含有単量体および／またはそのオリゴマーの１種または２種以上を０．１〜３０重量％と、
（ｃ）アルキル（メタ）アクリレート、アリール（メタ）アクリレート、アラルキル（メタ）アクリレート、アルコキシアルキル（メタ）アクリレート、ジアルキルアミノアルキル（メタ）アクリレート、塩化ビニル、塩化ビニリデン、（メタ）アクリロニトリル、ビニルエステル化合物、ビニルエーテル化合物、Ｎ−ビニルピロリドン、芳香族ビニル化合物、不飽和二塩基酸のジアルキルエステル化合物、不飽和カルボン酸化合物よりなる群から選ばれる１種または２種以上からなるその他のエチレン性不飽和単量体を１９．９〜８０重量％と
からなる単量体混合物より得られる共重合体をビヒクルとして含有することを特徴とする防汚塗料組成物に関する。 
【００１４】
さらに本発明は、（２）一般式（Ｉ）で表わされる有機珪素含有単量体の単量体混合物中の含有量が２０〜７０重量％である前記（１）項記載の防汚塗料組成物に関する。
【００１５】
さらに本発明は、（３）一般式（II）で表わされるヒドロキシル基含有単量体の単量体混合物中の含有量が１〜２０重量％である前記（１）または（２）項記載の防汚塗料組成物に関する。
【００１６】
さらに本発明は、（４）（ａ）次の一般式（Ｉ）：
【００１７】
【化１３】
0003693501.tif 000005
【００１８】
（式中、Ｒ1は水素原子またはメチル基、Ｒ2、Ｒ3、Ｒ4は、炭素数が３以上の分岐または環状のアルキル基、アリール基、アラルキル基よりなる群から選ばれた基であって、互いに同一であっても異なっていてもよい。）
で表わされる有機珪素含有単量体の１種または２種以上を１０〜８０重量％と、
（ｂ）次の一般式（II）：
【００１９】
【化１４】
0003693501.tif 000006
【００２０】
［式中、Ｒ5は水素原子またはメチル基、Ｒ6、Ｒ7は、同一または異なって、炭素数が２〜６のアルキレン基、フェニレン基または次の一般式（III）：
【００２１】
【化１５】
0003693501.tif 000007
【００２２】
（式中、Ｒ8は炭素数が２〜６のアルキレン基である）で表わされる基よりなる群から選ばれた基であり、ｍ＝０〜２０、ｎ＝０〜２０、ｍ＋ｎ≧１である］
で表わされるヒドロキシル基含有単量体および／またはそのオリゴマーの１種または２種以上を０．１〜３０重量％と、
（ｃ）アルキル（メタ）アクリレート、アリール（メタ）アクリレート、アラルキル（メタ）アクリレート、アルコキシアルキル（メタ）アクリレート、ジアルキルアミノアルキル（メタ）アクリレート、塩化ビニル、塩化ビニリデン、（メタ）アクリロニトリル、ビニルエステル化合物、ビニルエーテル化合物、Ｎ−ビニルピロリドン、芳香族ビニル化合物、不飽和二塩基酸のジアルキルエステル化合物、不飽和カルボン酸化合物よりなる群から選ばれる１種または２種以上からなるその他のエチレン性不飽和単量体を１９．９〜８０重量％と
からなる単量体混合物より得られる共重合体をビヒクルとして含有する防汚塗料組成物を海中構造物に被覆することを特徴とする海中構造物表面の保護方法に関する。 
【００２３】
さらに本発明は、（５）（ａ）次の一般式（Ｉ）：
【００２４】
【化１６】
0003693501.tif 000008
【００２５】
（式中、Ｒ1は水素原子またはメチル基、Ｒ2、Ｒ3、Ｒ4は、炭素数が３以上の分岐または環状のアルキル基、アリール基、アラルキル基よりなる群から選ばれた基であって、互いに同一であっても異なっていてもよい。）
で表わされる有機珪素含有単量体の１種または２種以上を１０〜８０重量％と、
（ｂ）次の一般式（II）：
【００２６】
【化１７】
0003693501.tif 000009
【００２７】
［式中、Ｒ5は水素原子またはメチル基、Ｒ6、Ｒ7は、同一または異なって、炭素数が２〜６のアルキレン基、フェニレン基または次の一般式（III）：
【００２８】
【化１８】
0003693501.tif 000010
【００２９】
（式中、Ｒ8は炭素数が２〜６のアルキレン基である）で表わされる基よりなる群から選ばれた基であり、ｍ＝０〜２０、ｎ＝０〜２０、ｍ＋ｎ≧１である］
で表わされるヒドロキシル基含有単量体および／またはそのオリゴマーの１種または２種以上を０．１〜３０重量％と、
（ｃ）アルキル（メタ）アクリレート、アリール（メタ）アクリレート、アラルキル（メタ）アクリレート、アルコキシアルキル（メタ）アクリレート、ジアルキルアミノアルキル（メタ）アクリレート、塩化ビニル、塩化ビニリデン、（メタ）アクリロニトリル、ビニルエステル化合物、ビニルエーテル化合物、Ｎ−ビニルピロリドン、芳香族ビニル化合物、不飽和二塩基酸のジアルキルエステル化合物、不飽和カルボン酸化合物よりなる群から選ばれる１種または２種以上からなるその他のエチレン性不飽和単量体を１９．９〜８０重量％と
からなる単量体混合物より得られる共重合体に関する。 
【発明の実施の形態】
【００３０】
本発明の防汚塗料組成物は、前記特定の有機珪素含有共重合体をビヒクルとして含有するものである。
【００３１】
該有機珪素含有共重合体は、（ａ）一般式（Ｉ）で表わされる有機珪素含有単量体１０〜８０重量％と、（ｂ）一般式（II）で表わされるヒドロキシル基含有単量体０．１〜３０重量％と、（ｃ）その他のエチレン性不飽和単量体１９．９〜８０重量％とからなる単量体混合物より得られるものである。
【００３２】
一般式（Ｉ）において、Ｒ2、Ｒ3、Ｒ4で表わされるアルキル基としては、分岐状もしくは環状のアルキル基があげられる。アルキル基の炭素数の上限値はとくに制限されないが、通常１８以下が好ましい。アルキル基の具体例としては、たとえばｉ−プロピル、ｎ−ブチル、ｉ−ブチル、ｓ−ブチル、ｔ−ブチル、シクロヘキシル、２−エチルヘキシル、ラウリル、ステアリルなどがあげられるが、耐水性向上効果の点から炭素数が３以上の分岐状または環状のアルキル基が好ましい。
【００３３】
Ｒ2、Ｒ3、Ｒ4で表わされるアリール基としては、たとえばフェニル、トリル、キシリル、メシチル、エチルフェニル、イソプロピルフェニル、メトキシフェニル、フェノキシフェニル、クロロフェニル、ナフチルなど、未置換のアリール基またはアルキル基、アルコキシル基、ハロゲン原子などの置換基の１種または２種以上で置換されたアリール基などがあげられる。
【００３４】
Ｒ2、Ｒ3、Ｒ4で表わされるアラルキル基としては、たとえばベンジル、２−フェニルエチル、１−フェニルエチル、メチルベンジル、メトキシベンジル、フェノキシベンジル、クロロベンジルなど、未置換のアラルキル基またはアルキル基、アルコキシル基、ハロゲン原子などの置換基の１種または２種以上で置換されたアラルキル基などがあげられる。
【００３５】
耐水性向上効果の点から、Ｒ2、Ｒ3、Ｒ4は炭素数が３以上の分岐状または環状のアルキル基、アリール基もしくはアラルキル基であるのが好ましい。
【００３６】
Ｒ2、Ｒ3、Ｒ4の好ましい組合せとしては、表１に示されるものがあげられる。
【００３７】
【表１】
0003693501.tif 000011
【００３８】
本発明において使用する一般式（Ｉ）で表わされる有機珪素含有単量体としては、たとえばトリ−ｉ−プロピルシリル（メタ）アクリレート、トリ−ｉ−ブチルシリル（メタ）アクリレート、トリ−ｓ−ブチルシリル（メタ）アクリレート、トリフェニルシリル（メタ）アクリレート、トリシクロヘキシルシリル（メタ）アクリレート、トリベンジルシリル（メタ）アクリレート、トリ−２−エチルヘキシルシリル（メタ）アクリレート、ジ−ｉ−プロピル−ｉ−ブチルシリル（メタ）アクリレート、ジ−ｉ−プロピル−ｓ−ブチルシリル（メタ）アクリレート、ジ−ｉ−プロピル−２−エチルヘキシルシリル（メタ）アクリレート、ジ−ｉ−プロピルラウリルシリル（メタ）アクリレート、ジ−ｉ−プロピルステアリルシリル（メタ）アクリレート、ｉ−プロピルジフェニルシリル（メタ）アクリレート、ｉ−ブチルジフェニルシリル（メタ）アクリレート、ｔ−ブチルジフェニルシリル（メタ）アクリレート、ラウリルジフェニルシリル（メタ）アクリレートなどがあげられ、これらは１種または２種以上用いられる。
【００３９】
一般式（II）において、Ｒ6、Ｒ7で表わされる炭素数が２〜６のアルキレン基としては、エチレン、トリメチレン、プロピレン、テトラメチレン、イソブチレン、ペンタメチレン、ヘキサメチレンなどがあげられる。
【００４０】
Ｒ6、Ｒ7で表わされるフェニレン基はハロゲン原子、アルキル基、アルコキシル基などの置換基の１種または２種以上で置換されていてもよい。かかる置換フェニレン基の具体例としては、メチルフェニレン、エチルフェニレン、メトキシフェニレン、フェノキシフェニレン、クロロフェニレンなどがあげられる。
【００４１】
Ｒ6、Ｒ7で表わされる一般式（III）の基中におけるＲ8で表わされるアルキレン基としては、エチレン、トリメチレン、プロピレン、テトラメチレン、イソブチレン、ペンタメチレン、ヘキサメチレンなどがあげられる。一般式（III）の基中のフェニレン基はハロゲン原子、アルキル基、アルコキシル基などの置換基の１種または２種以上で置換されていてもよい。かかる置換フェニレン基の具体例としては、メチルフェニレン、エチルフェニレン、メトキシフェニレン、フェノキシフェニレン、クロロフェニレンなどがあげられる。
【００４２】
一般式（II）で表わされるヒドロキシル基含有単量体またはそのオリゴマーとしては、たとえば２−ヒドロキシエチル（メタ）アクリレート、１−メチル−２−ヒドロキシエチル（メタ）アクリレート、２−ヒドロキシプロピル（メタ）アクリレート、３−ヒドロキシブチル（メタ）アクリレート、４−ヒドロキシブチル（メタ）アクリレート、６−ヒドロキシヘキシル（メタ）アクリレート、４−ヒドロキシフェニル（メタ）アクリレート、４−（２−ヒドロキシエチル）フェニル（メタ）アクリレート、２−（４−ヒドロキシフェニル）エチル（メタ）アクリレート、ブレンマーＰＥシリーズ［日本油脂（株）製、ポリエチレングリコールモノメタクリレート］、ブレンマーＰＰシリーズ［日本油脂（株）製、ポリプロピレングリコールモノメタクリレート］、ブレンマーＰＥＰシリーズ［日本油脂（株）製、ポリエチレングリコールポリプロピレングリコールモノメタクリレート］、ブレンマーＰＥＴ−８００［日本油脂（株）製、ポリエチレングリコールポリテトラメチレングリコールモノメタクリレート］、ブレンマーＮＫＨ−５０５０［日本油脂（株）製、ポリプロピレングリコールポリテトラメチレングリコールモノメタクリレート］、ブレンマーＡＰ−４００［日本油脂（株）製、ポリプロピレングリコールモノアクリレート］、ブレンマーＡＥ−３５０［日本油脂（株）製、ポリエチレングリコールモノアクリレート］、２−ヒドロキシエチルアクリレートオリゴマー［（株）日本触媒製、商品名ＨＥ１０、ＨＥ２０］、２−ヒドロキシプロピルアクリレートオリゴマー［（株）日本触媒製、商品名ＨＰ１０、ＨＰ２０］などがあげられ、これらは１種または２種以上用いられる。
【００４３】
その他のエチレン性不飽和単量体としては、たとえばメチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、シクロヘキシル（メタ）アクリレートなどのアルキル（メタ）アクリレート、フェニル（メタ）アクリレートなどのアリール（メタ）アクリレート、ベンジル（メタ）アクリレートなどのアラルキル（メタ）アクリレート、メトキシエチル（メタ）アクリレート、エトキシエチル（メタ）アクリレート、３−メトキシブチル（メタ）アクリレートなどのアルコキシアルキル（メタ）アクリレート、ジメチルアミノエチル（メタ）アクリレートなどのジアルキルアミノアルキル（メタ）アクリレートなどの（メタ）アクリル酸エステル類；塩化ビニル、塩化ビニリデン、（メタ）アクリロニトリル；酢酸ビニル、プロピオン酸ビニル、酪酸ビニル、安息香酸ビニル、ビニルブチレート、ベオバ［シェル社製、ビニルエステル系単量体］などのビニルエステル化合物；ｉ−ブチルビニルエーテル、ラウリルビニルエーテルなどのビニルエーテル化合物；Ｎ−ビニルピロリドンなどの官能基を有するビニル化合物；スチレン、ビニルトルエン、α−メチルスチレンなどの芳香族ビニル化合物；ジメチルマレート、ジ−ｎ−ブチルマレート、ジメチルフマレート、ジ−ｎ−ブチルフマレートなどの不飽和二塩基酸のジアルキルエステル化合物；アクリル酸、メタクリル酸、マレイン酸、無水マレイン酸、モノメチルマレート、モノ−ｎ−ブチルマレート、モノラウリルマレート、モノステアリルマレート、フマル酸、モノメチルフマレート、モノ−ｎ−ブチルフマレート、モノラウリルフマレート、モノステアリルフマレート、イタコン酸、モノメチルイタコネート、モノ−ｎ−ブチルイタコネート、モノラウリルイタコネート、モノステアリルイタコネートなどの不飽和カルボン酸化合物などがあげられる。これら単量体は１種または２種以上用いることができる。
【００４４】
前記単量体（ａ）、（ｂ）、（ｃ）の単量体全量に対する割合は、単量体（ａ）１０〜８０重量％、単量体（ｂ）０．１〜３０重量％、単量体（ｃ）１９．９〜８０重量％である。単量体（ａ）の割合が前記範囲より少ないと塗膜の消耗速度が小さく、防汚性能が充分でなく、一方前記範囲より多いと塗膜の消耗速度が大きすぎ、短期間で防汚性能が消失する。この点から単量体（ａ）の割合は２０〜７０重量％の範囲がより好ましい。単量体（ｂ）の割合が前記範囲より少ないと塗膜の消耗速度が小さく防汚効果が劣り、一方前記範囲より多いと塗膜の耐水性が低下し、クラック、膨潤を生じやすくなる。この点から単量体（ｂ）の割合は１〜２０重量％の範囲が好ましい。単量体（ｃ）の割合が前記範囲より少ないと塗膜物性が悪く脆くなり、一方前記範囲より多いと塗膜は強くなるが、消耗速度が低下し、防汚効果が使用に耐えなくなる。この点から単量体（ｃ）の割合は２９〜７０重量％の範囲が好ましい。
【００４５】
本発明に用いる共重合体の合成法は、任意であり、有機過酸化物やアゾ化合物などの種々のラジカル重合触媒を用いて、溶液重合法、懸濁重合法、乳化重合法、塊状重合法などの公知の重合法により合成することができる。前記共重合体の分子量は重量平均分子量で１０×１０3〜２０×１０4、なかんづく２０×１０3〜１０×１０4の範囲が好ましい。共重合体の分子量が前記範囲より小さいと塗膜の溶解性は向上するが塗膜物性が悪く脆くなる傾向があり、一方前記範囲より大きいと塗膜物性は向上するが消耗速度が低下する傾向がある。
【００４６】
本発明の塗料組成物においては、通常前記共重合体をビヒクルとして塗料の全固形分に対して５〜８０重量％となる割合で使用するのがよい。
【００４７】
本発明の塗料組成物は、前記の共重合体をビヒクル成分として用いるほか、必要に応じて酸化亜鉛、弁柄、二酸化チタン、タルクなどの顔料、ジオクチルフタレート、トリクレジルホスフェート、塩素化パラフィンなどの可塑剤、アクリル樹脂、塩化ゴム、ロジン、ロジン金属塩などの樹脂、亜酸化銅、テトラクロロイソフタロニトリル、３，４−ジクロロフェニル−１，１−ジメチルウレア、２−メルカプトピリジンＮ−オキシド亜鉛などの防汚薬剤、エチルシリケート、オルトギ酸エチル、ゼオライトなどの水結合剤、キシレン、トルエン、酢酸ブチル、メチルイソブチルケトンなどの溶剤、揺変剤、染料などを使用することができる。
【００４８】
本発明の好ましい実施態様においては、顔料および防汚薬剤を必須成分として、塗料の全固形分に対して、前記共重合体５〜８０重量％、顔料１〜５０重量％、防汚薬剤１〜８０重量％の範囲とするのがよい。
【００４９】
本発明の塗料組成物は、塗膜とした場合の物性、接着性、耐水性に優れ、かつ安定した防汚性能を発揮するため、海中の生物汚損の防止が必要な船舶の船底部、魚網、発電所等の冷却水導水管や海中構築物に用いることができ、これら物体表面の生物付着汚損に対して優れた防汚効果を長期にわたり維持させることができる。
【実施例】
【００５０】
次に本発明を製造例、実施例および比較例によって具体的に説明する。例中の部および％は重量基準である。分子量はＧＰＣによる重量平均分子量（ポリスチレン換算）で示す。
【００５１】
製造例１〜７、比較製造例１〜２
温度計、環流冷却器、撹拌機及び滴下ロートを備えたフラスコに、表２に示される処方にしたがって、反応用溶剤を仕込み、所定の温度に昇温させ撹拌しながら単量体ａ、単量体ｂ、単量体ｃおよび重合触媒ａの混合液をフラスコ中へ３時間で滴下し、滴下終了後同温度で１時間撹拌した。ついで触媒ｂを添加後、同温度で１時間撹拌を続けた後、希釈溶剤を加えて冷却し、各重合体溶液Ａ〜Ｉを得た。
【００５２】
【表２】
0003693501.tif 000012
【００５３】
実施例１〜７、比較例１〜２
表３に示される処方にしたがって、重合体溶液、顔料、防汚薬剤、水結合剤、分散剤および溶剤をサンドミルで混合・分散させて塗料組成物を調製した。
【００５４】
【表３】
0003693501.tif 000013
【００５５】
〈接着性試験〉
実施例１〜７及び比較例１、２で得た各防汚塗料を硬質ポリ塩化ビニル板（７５ｍｍ×１００ｍｍ×１ｍｍ）上に乾燥塗膜が約１００μｍになるように塗布し、温度４０℃のオーブンにて１日乾燥した後、ゴバン目試験を行った。結果を表４に示す。
【００５６】
【表４】
0003693501.tif 000014
【００５７】
〈塗膜消耗試験〉
実施例１〜７及び比較例１、２で得た各防汚塗料をそれぞれ７０ｍｍ×１５０ｍｍ×１ｍｍの硬質ポリ塩化ビニル板の片面に乾燥塗膜が約１００μｍになるようにアプリケータで塗布し、温度４０℃のオーブンにて１日乾燥し試験片とした。各試験片は、直径５０ｃｍの円筒形ドラムの外面に固定した後、２５℃、ｐＨ８．１〜８．２の天然海水中に浸漬してドラムの周速が２０ノットになるようにモーターで回転させ、３カ月毎に各試験片の塗膜の状態を観察し、かつ塗膜の消耗量を測定した。結果を表５に示す。
【００５８】
【表５】
0003693501.tif 000015
【００５９】
〈防汚性能試験〉
実施例１〜７及び比較例１、２で得た各防汚塗料をそれぞれ１００ｍｍ×２００ｍｍ×２ｍｍの硬質ポリ塩化ビニル板の両面に乾燥塗膜が約１００μｍになるようにハケで塗布し、温度４０℃のオーブンにて１日乾燥して試験片とした。この試験片を三重県尾鷲湾にて１８カ月間、海面下１ｍに浸漬して試験片の塗膜上への付着生物の占有面積の割合を経時的に観察した。結果を表６に示す。
【００６０】
【表６】
0003693501.tif 000016
【発明の効果】
【００６１】
本発明の防汚塗料組成物によれば、塗膜物性、耐水性がすぐれ、しかも安定した防汚性能を長期にわたり維持できる塗膜が得られる。